(57)【要約】本発明は、架橋されたポリアクリル酸エステルの製造方法であって、重合体がアクリル酸エステル系単量体混合物を共重合することによって製造され、そしてその重合体がＵＶ線を用いて架橋される方法に関する。本発明は、１０重量％迄の共重合可能な単量体が、共重合中に重合体に組み込まれる１個以上のエポキシ基及び／又は１個以上のヒドロキシ基を含んで成ることを特徴とする。少なくとも１種の光カチオン発生剤及び１種以上の２−又は多官能性エポキシド及び／又はアルコールが、架橋の前に、重合体に添加される。【特許請求の範囲】
【請求項１】
アクリル酸エステル系単量体混合物を共重合して重合体を製造し、重合後紫外線によって重合体の架橋を引き起こす、架橋されたポリアクリル酸エステルの製造方法であって、１０重量％迄の共重合体可能な１個以上のエポキシ基及び／又は１個以上のヒドロキシル基を含有する単量体が共重合中に重合体中に組み込まれており、そして架橋の前に、少なくとも１種の光カチオン発生剤及び１種以上の２−又は多官能性エポキシド及び／又は１種以上の２−又は多官能性アルコールが添加されることを特徴とする方法。
【請求項２】
単量体混合物の組成が、得られる重合体が感圧接着性を有するような組成であることを特徴とする、請求項１に記載の方法。
【請求項３】
架橋の対象となるポリアクリル酸エステルがホットメルト工程における架橋に先立って塗布加工されていることを特徴とする、上記の請求項の少なくとも１項に記載の方法。
【請求項４】
単量体混合物の組成が、以下の組成：
ａ）（メタ）アクリル酸及び／又は次の式：
【化１】
2004508442.tif 000006
（式中、Ｒ１＝Ｈ又はＣＨ３であり、Ｒ２は、１〜２０個の炭素原子、特に４
〜１４個の炭素原子、非常に特には４〜９個の炭素原子を有するアルキル
鎖である）
を有する（メタ）アクリル酸エステルが６０〜９９．５重量％、
ｂ）１個以上のエポキシ基及び／又は１個以上のヒドロキシル基を含有する共重
合可能な単量体が０．５〜１０重量％、及び
ｃ）場合によっては、重合反応のための２重結合を活性化する官能基を含有する
共重合可能なオレフィン性不飽和単量体が最大３９．５重量％迄の量
であって、単量体混合物の成分の合計が１００％であり、
及び／又は、
架橋に先立って、
ｄ）光カチオン発生剤０．０１〜２５重量％及び
ｅ）１種以上の２−又は多官能性エポキシド及び／又は１種以上の２−又は多官
能性アルコール０．１〜５重量％
を、重合体に、重合体及び成分ｄ）及びｅ）の合計が１００重量％になるように添加することを特徴とする、上記の請求項の少なくとも１項に記載の方法。
【請求項５】
周期律表の１５族からの元素のトリアリールスルホニウムヘキサフルオロ塩、特にトリアリールスルホニウムヘキサフルオロホスファート及び／又はトリアリールスルホニウムヘキサフルオロアンチモナート、が光カチオン発生剤として用いられることを特徴とする、上記の請求項の少なくとも１項に記載の方法。
【請求項６】
架橋の過程において、架橋ポリアクリル酸エステルの構造化が、ＵＶ透過性が異なった領域を有するマスクを用いて、架橋されるポリアクリル酸エステルを覆うことによって達成され、そのポリアクリル酸エステルの構造化とは、ポリアクリル酸エステル内で、高架橋領域が、低架橋領域及び／又は非架橋領域と並んで存在していることである、ことを特徴とする、上記の請求項の少なくとも１項に記載の方法。
【請求項７】
２官能性又は多官能性酸素化合物の、特に２官能性又は多官能性エポキシド又はアルコールの、エポキシ基及び／又はヒドロキシル基によって官能化されたポリアクリル酸エステルの、光カチオン発生剤の存在下での紫外線によって引き起こされる架橋反応用の架橋剤としての使用。
【発明の詳細な説明】
【０００１】
本発明は、感圧接着性ポリアクリル酸エステルホットメルトの、２−又は多官能性エポキシド及び／又は２−又は多官能性アルコールを用いての架橋に関する。
【０００２】
感圧接着剤（ＰＳＡ）組成物においては、コーティング技術において現在進行している技術開発が、新規な開発に対する需要が益々増大していることを示している。工業においては、溶剤を使用しないコーティング技術を用いるホットメルト法が、環境関連の規制が益々厳しくなりそして溶剤の価格が上昇し続けているために、ＰＳＡ組成物の製造においてその重要性を増大しつつある。この結果、溶剤は、可能な限り、ＰＳＡテープの製造工程から除外されるべきであるということになる。ホットメルト技術の導入範囲が拡大するにつれ、接着剤組成物に対する要求が益々大きくなっている。特に、アクリル系ＰＳＡ組成物は、改良を目的とする強力な研究の対象である。高級な工業応用分野において、ポリアクリル酸エステルは、その透明性と耐候安定性のために好んで使用されている。しかしながら、これらのアクリル系ＰＳＡ組成物は、これらの利点に加えて、剪断強度及び結合強度に関する厳しい諸要求を受けている。この要件には、高分子量で高い分極性を持ったポリアクリル酸エステルを、更に、効果的に架橋することによって対応している。架橋のために利用できる方法は、アクリル系ホットメルトＰＳＡの熱による架橋は回り道によってしか実現できないので、原則的に２種類である。電子線架橋には、比較的高い接着剤塗布速度においても架橋を行うことができるという利点がある。不利な点は、例えば二重結合のような反応性の高い基が存在しないために、架橋反応が非効率であるということである。従って、ポリアクリル酸エステルの電子線架橋の品質は比較的良くないのが常である。
【０００３】
ＵＶ架橋は、あまり複雑な装置を必要としないので、工業的な用途に有利である。この場合には、互いに反応するフリーラジカル中間体が生成し、ＰＳＡを架橋させる。
【０００４】
ＵＳ４，７１７，６０５には、光学ガラス部品を接着接合する方法が記載されている。その方法では、接着接合を、イオン重合性エポキシシステム及びトリアリールホスホニウム錯塩系の光開始剤をベースとする放射線硬化性接着剤を用いて行っている。これらの接着剤は、依然として、少なくとも１種のエチレン性不飽和化合物を含有し、その化合物はフリーラジカル光開始剤の存在下ではフリーラジカルによって重合することができる。
【０００５】
ＷＯ８８／０２８７９は、カチオン光重合用に光開始剤と鉄塩を使用している。その文献は、フリーラジカル重合性物質及び光開始剤で構成される重合性組成物を開示している。その光開始剤系は、式：
（Ｒ６−Ｆｅ＋−Ｒ７）ＬＺｋ−
（式中、Ｒ６ はη６−芳香族であり、Ｒ７はシクロペンタジエニル化合物のアニオンであり、Ｌは２〜６価の金属又はメタロイドであり、Ｚはハロゲンであり、そしてｋはＬの原子価＋１である）を有するπ−芳香族−金属錯体で構成されている。光開始剤系は、更に、過酸化物又はヒドロペルオキシド及び、場合によっては、メタロセンを含んで成る。
【０００６】
ＵＳ５，７７６，２９０には、コーティングされた研磨用品であって、裏打ち剤の上に第一の結合材が存在しそして多数の研磨用粒子がこの結合材の中に存在する研磨用品が特許請求されている。その結合材が、感圧ホットメルト接着剤フィルムで構成されている。このホットメルト接着剤は、エネルギー源を用いて硬化され、研磨用粒子が接着剤の架橋されたコーティングによって被覆される。この文献においてエポキシドを用いて架橋されたホットメルト接着剤は、感圧接着性ポリエステル系である。
【０００７】
効率性の高い架橋反応としてのＵＶ−開始エポキシド架橋反応は、今日まで、ポリアクリル酸エステルＰＳＡに成功裡に適用されたことはなかった。
【０００８】
本発明の一つの目的は、ポリアクリル酸エステル、特にポリアクリル酸エステル系ホットメルト接着剤の架橋方法であって、先行技術に見られる不利な点がなく、そして有利な点に関しては先行技術の状態を保持する方法を提供することである。
【０００９】
この目的は、主請求項１に記載した、ポリアクリル酸エステルの架橋方法によって達成される。当業者にとって驚くべきことにそして全く意外にも、ポリアクリル酸エステルは、ＵＶ−開始エポキシド架橋によって非常に良く架橋することができ、そして重合中に適当な基を用いて官能基を付与しておいた場合には、剪断強度に関して従来技術の架橋機構特に電子線架橋より優れているということが見出された。請求項２〜６は、請求項１の発明のより有利な展開に関する。第二の独立請求項である請求項７は、２官能性又は多官能性酸素化合物、特に２官能性又は多官能性エポキシド又はアルコールの、官能化された（ｆｕｎｃｔｉｏｎａｌｉｚｅｄ）ポリアクリル酸エステル、特に官能化されたアクリル系ホットメルト感圧接着剤用の架橋剤としての使用に関する。
【００１０】
従って、請求項１は、架橋されたポリアクリル酸エステルの製造方法であって、アクリル酸エステル系単量体混合物を共重合して重合体を製造し、重合後、重合体の架橋を、共重合中に重合体中に組み込まれている、１０重量％迄の共重合体可能な１個以上のエポキシ基及び／又は１個以上のヒドロキシル基を含有する単量体を用いて、紫外線によって引き起こし、そして、架橋の前に、少なくとも１種の光カチオン発生剤及び１種以上の２−又は多官能性エポキシド及び／又は１種以上の２−又は多官能性アルコールを重合体に添加する方法を提供する。
【００１１】
遊離の２−又は多官能性エポキシド及び／又は２−又は多官能性アルコールは、これらの成分の一方が他方に対して大過剰に存在するように使用されるのが好ましい（本明細書では、遊離のエポキシド又はアルコールは、重合体の鎖の中に組み込まれていない官能化された単量体を意味する）。遊離のエポキシドが過剰な場合には、その遊離のエポキシドのエポキシ基を基準として１０モル％以下のヒドロキシル基が遊離のアルコールの形態で存在すれば有利であり、遊離のアルコールが過剰な場合には、遊離のエポキシドの形態で存在するエポキシ基の部分がその遊離のアルコールのヒドロキシル基を基準として１０モル％の割合を超えないようにするのが好ましい。
【００１２】
２−又は多官能性遊離アルコールが存在する場合には、２−又は多官能性遊離エポキシドを添加しないのが、非常に好ましく、同様に、２−又は多官能性遊離エポキシドが存在する場合には、２−又は多官能性遊離アルコールの存在を回避するのが非常に有利である。
【００１３】
本発明の方法の第１の有利な実施態様においては、単量体混合物は、得られる重合体が感圧接着特性を示すような組成を有する。
【００１４】
架橋されるポリアクリル酸エステルは、ホットメルト工程における架橋に先立って塗布加工されているのが好ましい。
【００１５】
更に、本発明の方法は、
単量体混合物の組成が、
ａ）（メタ）アクリル酸及び／又は次の式：
【００１６】
【化２】
2004508442.tif 000002
【００１７】
（式中、Ｒ１＝Ｈ又はＣＨ３であり、Ｒ２は、１〜２０個の炭素原子を有する
アルキル鎖である）
を有する（メタ）アクリル酸エステルが６０〜９９．５重量％、
ｂ）１個以上のエポキシ基及び／又は１個以上のヒドロキシル基を含有する共重
合可能な単量体が０．５〜１０重量％、及び
ｃ）場合によっては、重合反応のための２重結合を活性化する官能基を含有する
共重合可能なオレフィン性不飽和単量体が最大３９．５重量％迄の量
であり、単量体混合物の成分の合計が１００％である場合に、
及び／又は、
架橋に先立って、
ｄ）光カチオン発生剤０．０１〜２５重量％及び
ｅ）１種以上の２−又は多官能性エポキシド及び／又は１種以上の２−又は多官
能性アルコール０．１〜５重量％
を、重合体に、重合体及び成分ｄ）及びｅ）の合計が１００重量％になるように添加する場合に、
非常に良い結果が得られる。
【００１８】
本発明の概念は、エポキシ基及び／又はヒドロキシル基を有する単量体を、重合中に、ポリアクリル酸エステルの中へ共重合させることである。適切な架橋剤、特に上記の、エポキシ基及び／又はヒドロキシル基で変成されたポリアクリル酸エステルに対する２−又は多官能性エポキシド及び／又は１種以上の２−又は多官能性アルコールの存在下では、紫外線を照射することにより、これらの官能基を通じて架橋を行うことが可能になる。
【００１９】
このようにして、上記の架橋剤を、官能化されたポリアクリル酸エステルカチオン性硬化又は架橋のために使用することが可能になる。
【００２０】
本発明の方法のある有利な展開においては、単量体混合物の成分ａ）において基Ｒ２が、４〜１４個の炭素原子を、好ましくは、４〜９個の炭素原子を有するアルキル鎖を表す。
【００２１】
非常に有利に使用することができるそのようなアクリル系単量体の具体的な例としては、アクリル酸ｎ−ブチル、アクリル酸ｎ−ペンチル、アクリル酸ｎ−ヘキシル、アクリル酸ｎ−ヘプチル、アクリル酸ｎ−オクチル、アクリル酸ｎ−ノニル及びそれらの分岐した異性体、例えばアクリル酸２−エチルヘキシルが挙げられる。
【００２２】
成分ｃ）の意味でアクリル酸エステル単量体とと組み合わせて有利に使用することができる追加のビニル単量体の例としては、ビニルエステル、ビニルエーテル、ハロゲン化ビニル、ハロゲン化ビニリデン及びエチレン性不飽和炭化水素のニトリルが挙げられる。具体的な例は、酢酸ビニル、Ｎ−ビニルホルムアミド、ビニルピリジン、アクリルアミド、エチルビニルエーテル、塩化ビニル、塩化ビニリデン、アクリロニトリル、無水マレイン酸、及びスチレンである。
【００２３】
単量体は、Ｈａｎｄｂｏｏｋ　ｏｆ　Ｐｒｅｓｓｕｒｅ−ＳｅｎｓｉｔｉｖｅＡｄｈｅｓｉｖｅ，ｐ１７２，§１，１９８９に従って、製造される重合体が接着性を持つように選択するのが好ましい。
【００２４】
上述の架橋反応のために、当業者に知られている光カチオン開始剤、好ましくは以下に述べる群からの開始剤の１種が使用される。
【００２５】
光カチオン発生剤（「光開始剤」）としては、式Ａｒ−Ｎ＝Ｎ＋ＬＸ−（式中、ＬＸ−は、ルイス酸Ｌとルイス塩基Ｘ−の付加物である）で一般的に表示することができるアリ−ルジアゾニウム塩（「オニウム塩」）を用いるのが好ましい。ＬＸ−としては、ＢＦ４−、ＳｂＦ５−、ＡｓＦ５−、ＰＦ５−、ＳＯ３ＣＦ２−　が特に有利である。ＵＶ照射の影響下では、その分子は、アリールハライド（ＡｒＸ）、窒素及び対応するルイス酸へと急速に開裂する。
【００２６】
更に、アリールヨードニウム塩（Ｃ６Ｈ５）ＲＩ＋ＬＸ−（式中、Ｒは有機ラジカルである）、特にジアリールヨードニウム塩（Ｃ６Ｈ５）２Ｉ＋ＬＸ−、及びトリアリールスルホニウム塩（Ｃ６Ｈ５）３Ｓ＋ＬＸ−がカチオン光開始剤として使用されることが知られている。これらの塩は、プロトン供与体の存在下で、強酸（ブレンステッド酸）を形成し、この酸は、同様に、カチオン重合開始に対してそして本発明の方法に対して非常に適している。
【００２７】
カチオン光開始剤としてのスルホン酸塩はまた、化合物Ｈ５Ｃ６−ＣＯ−ＣＨ２−Ｓ＋ＬＸ−又はＨ５Ｃ６−ＣＯ−ＣＨ２−Ｐｙｒ−ＬＸ−［式中、Ｐｙｒは、窒素含有ヘテロ芳香族系（例えばピリジン、ピリミジン）を表す］の形でも存在する。
【００２８】
本発明の方法の一つの非常に有利な実施態様においては、選ばれる光カチオン発生剤は、周期律表の１５族からの元素のトリアリールスルホニウムヘキサフルオロ塩で、好ましくは１５族からの元素がＩＶ価の酸化状態で存在する塩である。トリアリールスルホニウムヘキサフルオロホスファート及び／又はトリアリールスルホニウムヘキサフルオロアンチモナートが非常に好ましく用いられる。
【００２９】
本発明の方法の一つの非常に有利な展開においては、架橋ポリアクリル酸エステルの構造化が、ＵＶ透過性が異なった領域を有するマスクを用いて、架橋されるポリアクリル酸エステルを覆うことによって架橋の過程において達成される。この場合、照射は、重合体混合物のいくつかの領域が異なる強度の放射を受けるような紫外光を用いて行われる。そのポリアクリル酸エステルの構造化とは、ポリアクリル酸エステル内で、高架橋領域が、低架橋領域及び／又は非架橋領域と並んで存在していることである。
【００３０】
また、光カチオン発生剤の存在下で紫外線放射により引き起こされる、エポキシ基及び／又は水酸基により官能化されたポリアクリル酸エステルの架橋反応のための架橋剤としての、２官能性又は多官能性酸素化合物、特に２官能性又は多官能性エポキシド又はアルコールの使用も特許請求されている。
【００３１】
本発明の基本的原理を以下に述べる。架橋用重合体は、フリーラジカル重合によりモノマー混合物から製造され、その分子量が２５０，０００〜１，０００，０００ｇ／ｍｏｌのオーダー内である重合体である。
【００３２】
フリーラジカル重合は、一種以上の有機溶媒の存在下及び／又は水の存在下又は如何なる溶媒も用いずに行うことができる。できるだけ少量の溶媒を用いるのがより好ましい。重合時間は、転化率及び温度に依存して、６〜４８時間の間である。
【００３３】
溶液重合の場合、使用する溶媒は、好ましくは飽和カルボン酸のエステル（例えば酢酸エチル）、脂肪族炭化水素（例えばｎ−ヘキサン又はｎ−ヘプタン）、ケトン（例えばアセトン又はメチルエチルケトン）、特定沸点のスピリット、又はこれらの溶媒の混合物である。重合開始剤としては、例えば過酸化物及びアゾ化合物のような、通常のフリーラジカル形成化合物が用いられる。開始剤混合物も同様に用いることができる。重合においては、さらに、分子量を低下させるため及び分子量分散を低減させるための調節剤としてチオールを使用することができる。重合調節剤として知られている化合物として、例えば、アルコール及びエーテルを用いることが可能である。
【００３４】
一つの非常に好ましい手順においては、ＰＳＡを、重合後に、裏当て材上に、溶液でコーティングする。一つの非常に好ましい変形においては、重合媒体を減圧下で除去するが、この操作は、例えば８０から１５０℃の範囲の高温で行う。次いで、重合体を、無溶媒状態で、特にホットメルトＰＳＡとして使用しコーティングすることができる。
【００３５】
特定の用途向けには、いかなる溶媒をも使用しないで上記の重合体を製造して加工することも有利である。
【００３６】
本発明で開示したブレンド物は、最適な技術的接着特性を達成するために、更に改質することができる。
【００３７】
例として、ＰＳＡを製造するための重合体は、場合によっては、一種以上の樹脂とブレンドすることができる。使用できる樹脂の例としては、テルペン樹脂、テルペンフェノール樹脂、Ｃ５及びＣ９炭化水素樹脂、ピネン樹脂、インデン樹脂、及びロジンの単品及び互いの組み合わせ、これらの不均化、水素化、重合、又はエステル化誘導体及び塩が挙げられる。しかしながら、原則として、対応するポリアクリル酸エステルに可溶ないかなる樹脂をも用いることができ、特に、全ての脂肪族、芳香族及びアルキル芳香族炭化水素樹脂、純粋モノマーをベースとする炭化水素樹脂、水素化炭化水素樹脂、官能基含有炭化水素樹脂、及び天然樹脂を参照することができる。
【００３８】
さらに、種々の充填剤（例えば、カーボンブラック、ＴｉＯ２、ガラス又は他の物質の中実又は中空のビーズ、核成形材）、起泡剤、配合剤及び／又は老化防止剤を加えることができる。
【００３９】
一つの特に有利な展開においては、ＰＳＡの流れ挙動を改善するために可塑剤を混合する。
【００４０】
本発明の方法を、例えば、接着テープの製造にとって特に有利にするための展開は、ＰＳＡを溶融物から更に加工することを特徴とする。
【００４１】
例えば接着テープ用の、裏打ち材として、フィルム（ポリエステル、ＰＥＴ、ＰＥ、ＰＰ、ＢＯＰＰ、ＰＶＣ）、不織布、発泡体、織物及び織ったフィルム、及び又剥離紙（ガラス薄葉紙、ＨＤＰＥ、ＬＤＰＥ）のような、一般的で当業者に周知の材料を使用することが可能である。
【００４２】
本発明の、ポリアクリル酸エステルの又は（ホットメルト）ＰＳＡの架橋は、例えば８０〜２００Ｗ／ｃｍの出力を持つ工業的に一般的な高圧又は中圧水銀ランプを使用する２００〜４００ｎｍの範囲における短時間のＵＶ照射によって行われる。その上に懸かる熱負荷を低減するために、ランプ出力をベルトスピードに適応させるか、部分的に光を遮りながら、ベルトをゆっくり走らすのが適切である場合もある。照射時間は、それぞれのランプの出力と構造に依存する。
【００４３】
本発明の方法は、ポリアクリル酸エステル構造体、特に構造化（ホットメルト）ＰＳＡを製造するために大いに利用することができる。ポリアクリル酸エステル混合物の構造化架橋による構造化ポリアクリル酸エステルを製造する一つの方法は、重合体混合物のある部分だけがＵＶ照射に曝されような方法でベース重合体混合物を紫外光で照射することを特徴とする。
【００４４】
上記の構造化ポリアクリル酸エステルの製造方法は、特に、重合体混合物のいくつかの領域だけをＵＶ照射に曝すように、穴をあけたマスクを通して、ベース重合体混合物を紫外線光で照射する方法で行うことができる。
【００４５】
もう一つの方法では、架橋用の重合体混合物の構造化は、穴あきマスクではなくて、重合体混合物のいくつかの領域を異なる強度のＵＶ照射に曝すような、異なったＵＶ透過性を有する２次元領域を持ったフィルムを用いることにより達成できる。
【００４６】
図１には、選択的照射の原理が、線図で具体的に示されている。図には、裏打ち材（３）上に存在するアクリル酸エステル組成物（２）、そして、穴あきマスク（１）を通しての、アクリル酸エステル組成物（２）への照射が示されている。請求項１に記載されているように、アクリル酸エステル組成物（２）を、ＵＶ光（４）によって架橋反応を開始させる光カチオン開始剤と混合する。紫外線（４）は、マスク（１）の穴あき領域（１１）においてのみ通り抜けることができ、その結果、照射後、図の底部に描いた状態となり、感圧接着剤（２）には、高架橋のハードセグメント（２１）と非架橋セグメント（２２）とが並んでいる。
【００４７】
ハード領域の縁の重合体鎖は、ソフト領域にのびており、従って本来高粘度であるハード領域は、ソフト領域と結合し、そしてそれらの移動範囲内にこれらの領域を包み込んでおり、その結果接着剤の構造的強度が増大する。さらに、これらのハードセグメントは感圧接着剤の凝集力を増大させる。対照的に、ソフトセグメントは、接着剤が基体上で流動し易くし、結合強度と粘着性（ｔａｃｋ）を増大させる。技術的接着特性は、照射表面面積のパーセンテージ分率によって、そして、生じたセグメントの大きさによっても大きな影響を受ける。
実施例
以下の実施例は本発明の内容を具体的に説明することを意図したものであり、実施例の選択によって不必要に本発明を限定しようとするものではない。
試験法
ポリアクリル酸エステル組成物及びそれらの架橋製品は、以下に述べる試験方法を用いてその特性を測定する。
剪断強度（テストＡ１、Ａ２）
接着テープの１３ｍｍ巾の試験片を、滑らかな洗浄した鋼鉄表面に密着させた。密着面は２０ｍｍ×１３ｍｍ（長さ×巾）であった。続いて次の手順を実施した。
【００４８】
テストＡ１：室温で、１ｋｇ錘を接着テープに固定し、錘が離れ落ちるまでの経過時間を測定した。
【００４９】
テストＡ２：７０℃で、１ｋｇ錘を接着テープに固定し、錘が離れ落ちるまでの経過時間を測定した。
【００５０】
測定した剪断安定時間はそれぞれ分単位で記録し、３回の測定の平均を測定値とする。
１８０°結合強度テスト（テストＢ）
ポリエステル上にコーティングしたアクリル系ＰＳＡの２０ｍｍ巾試験片を鋼板に密着させた。ＰＳＡ試験片を２ｋｇ錘を用いて基板上に２回圧着した。次いで、直ちに、接着テープを、１８０°角で、３００ｍｍ／分で、基板から剥離（ｐｅｅｌ）した。鋼板はアセトンで２回、イソプロパノールで１回洗浄した。ＰＥ基板上での測定では、新品の板のみを使用した。結果はＮ／ｃｍ単位で報告し、３測定値から平均する。測定は全部、室温で、気候調整した条件下で実施した。
ゲル分率の定量（テストＣ）
注意深く乾燥し、溶媒を除去した接着剤試料を不織ポリエチレン（Ｔｙｖｅｋ）袋の中に溶融接合する。ゲル値（トルエンに溶けない重合体の重量分率）は、トルエンでの抽出前後の試料重量の差から定量する。
測定した試料
実験用に用いた試料を以下のように調製した。
【００５１】
重合体はフリーラジカル重合により常法に従って製造した。平均分子量は、約８００，０００ｇ／ｍｏｌである。
実施例１
フリーラジカル重合用に通常使用される２Ｌのガラス製反応器に、メタクリル酸グリシジル８ｇ、アクリル酸ｎ−ブチル１９６ｇ、アクリル酸２−エチルヘキシル１９６ｇおよびアセトン／イソプロパノール（９７：３）２６６ｇを仕込んだ。窒素ガスを、反応溶液に、４５分間攪拌しながら通した後、反応器を５８℃に加熱しそしてＡＩＢＮ［２，２’−アゾビス（２−メチルブチロニトリル）］０．４ｇを添加した。次に、外部加熱浴を７５℃に加熱し、そしてこの外部温度で一定して反応を行った。４時間および６時間後に、それぞれアセトン／イソプロパノール混合物（９７：３）１５０ｇで希釈した。４８時間の反応時間の後、重合を停止させ、そして反応容器を室温に冷却した。
【００５２】
次に、この生成物をアセトン１５０ｇで希釈し、そしてビスフェノールＡ　１２．８ｇおよびヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）８ｇを添加した。その混合物を、溶液状態で、イソシアナートを下塗りしたＰＥＴフィルム上に５０ｇ／ｍ２でコーティングし、そして１２０℃で１０分間加熱した。ＵＶ照射を、キセノンクロリド（ｃｈｌｏｒｉｄｅ）ランプ（ＶＩＢ３０８球［ＦＵＳＩＯＮ］）を使用して照射強度１６０Ｗ／ｍ２で行った。２０ｍ／ｍｉｎのベルト速度でランプを一度通過させた後、接着テープ試料を更に１０分間加熱し、次いで試験法Ａ〜Ｃに従って試験を行った。
実施例２
実施例１の手順を繰り返した。次に、重合体をアセトン１５０ｇで希釈し、そして、ビスフェノールＡ　１２．８ｇおよびヘキサフルオロリン酸トリアリールスルホニウム（炭酸プロピレン中５０％濃度溶液；Ｃｙｒａｃｕｒｅ　ＵＶＩ−６９９０（登録商標）［ＵＮＩＯＮ　ＣＡＲＢＩＤＥ］　）８ｇを添加した。その混合物を、溶液状態で、イソシアナートを下塗りしたＰＥＴフィルム上に５０ｇ／ｍ２でコーティングし、そして１２０℃で１０分間加熱した。ＵＶ照射を、キセノンクロリドランプ（ＶＩＢ３０８球［ＦＵＳＩＯＮ］）を使用して１６０Ｗ／ｍ２の照射強度で行った。２０ｍ／ｍｉｎのベルト速度でランプを一度通過させた後、粘着テープ試料を更に１０分間加熱し、次いで試験法Ａ〜Ｃに従って試験を行った。
実施例３
実施例１の手順を繰り返した。重合体を、イソシアナートを下塗りしたＰＥＴフィルム上に５０ｇ／ｍ２でコーティングし、１２０℃で１０分間乾燥し、電子線（２３０ｋＶ加速電圧、ＣｒｏｓｓｌｉｎｋｉｎｇからのＥＢＣ装置）で硬化し、次いで、試験法Ａ〜Ｃを用いて、技術的接着性試験にかけた。
実施例４
実施例１の手順を繰り返した。ヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）４ｇをブレンド物に添加した。
実施例５
フリーラジカル重合用に通常使用される２Ｌのガラス製反応器に、メタクリル酸グリシジル８ｇ、アクリル酸４ｇ、アクリル酸ｎ−ブチル１９４ｇ、アクリル酸２−エチルヘキシル１９４ｇおよびアセトン／イソプロパノール（９７：３）２６６ｇを仕込んだ。窒素ガスを、反応溶液に、４５分間攪拌しながら通した後、反応器を５８℃に加熱しそしてＡＩＢＮ［２，２’−アゾビス（２−メチルブチロニトリル）］０．４ｇを添加した。次に、外部加熱浴を７５℃に加熱し、そして反応を、この外部温度で、一定して行った。４時間および６時間後に、それぞれアセトン／イソプロパノール混合物（９７：３）１５０ｇで希釈した。４８時間の反応時間の後、重合を停止させ、そして反応容器を室温に冷却した。
【００５３】
次に、生成物をアセトン１５０ｇで希釈し、ビスフェノールＡ１２．８ｇおよびヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）８ｇを添加した。混合物を、溶液状態で、イソシアナートで下塗りしたＰＥＴフィルム上に５０ｇ／ｍ２でコーティングし、そして１２０℃で１０分間加熱した。ＵＶ照射を、キセノンクロリドランプ（ＶＩＢ３０８球［ＦＵＳＩＯＮ］）を使用して、１６０Ｗ／ｍ２の照射強度で実施した。２０ｍ／ｍｉｎのベルト速度でランプを一度通過させた後、粘着テープ試料をさらに１０分間加熱し、次いで試験法Ａ〜Ｃに従って試験を行った。
実施例６
フリーラジカル重合用に通常使用される２Ｌのガラス製反応器に、メタクリル酸グリシジル８ｇ、アクリル酸４ｇ、アクリル酸メチル２０ｇ、Ｎ−ｔｅｒｔ−ブチルアクリルアミド２０ｇ、アクリル酸２−エチルヘキシル３４８ｇおよびアセトン／イソプロパノール（９７：５）２６６ｇを投入した。窒素ガスを、反応溶液に、４５分間攪拌しながら通した後、反応器を５８℃に加熱しそしてＡＩＢＮ［２，２’−アゾビス（２−メチルブチロニトリル）］　０．４ｇを添加した。次に、外部加熱浴を７５℃に加熱し、そしてこの外部温度で、一定して反応を行った。４時間および６時間後に、それぞれアセトン／イソプロパノール混合物（９７：５）１５０ｇで希釈した。４８時間の反応時間の後、重合を停止させ、そして反応容器を室温に冷却した。平均分子量は約７１０，０００ｇ／ｍｏｌである。
【００５４】
次に、生成物をアセトン１５０ｇで希釈し、ビスフェノールＡ　１２．８ｇおよびヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）８ｇを添加した。混合物を、溶液状態で、イソシアナートで下塗したＰＥＴフィルム上に５０ｇ／ｍ２でコーティングし、そして１２０℃で１０分間加熱した。ＵＶ照射を、キセノンクロリドランプ（ＶＩＢ３０８球［ＦＵＳＩＯＮ］）を使用して１６０Ｗ／ｍ２の照射強度で実施した。２０ｍ／ｍｉｎのベルト速度でランプを一度通過させた後、粘着テープ試料をさらに１０分間加熱し、次いで試験法Ａ〜Ｃに従って試験を行った。
実施例７
フリーラジカル重合に通常使用される２Ｌのガラス製反応器に、メタクリル酸ヒドロキシエチル８ｇ、アクリル酸ｎ−ブチル１９６ｇ、アクリル酸２−エチルヘキシル１９６ｇおよびアセトン／イソプロパノール（９７：３）２６６ｇを仕込んだ。窒素ガスを、反応溶液に、４５分間攪拌しながら通した後、反応器を５８℃に加熱しそしてＡＩＢＮ［２，２’−アゾビス（２−メチルブチロニトリル）］　０．４ｇを添加した。次に、外部加熱浴を７５℃に加熱し、そしてこの外部温度で、一定して反応を行った。４時間および６時間後に、それぞれアセトン／イソプロパノール混合物（９７：３）１５０ｇで希釈した。４８時間の反応時間の後、重合を停止させ、そして反応容器を室温に冷却した。
【００５５】
次に、この生成物をアセトン１５０ｇで希釈し、ビスエポキシ化ビスフェノールＡ　Ｒ ｔａｐｏｘ　１６４ ＴＭ（Ｂａｋｅｌｉｔｅ　ＡＧから）２０ｇおよびヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）８ｇを添加した。混合物の溶液状態で、イソシアナートを下塗りしたＰＥＴフィルム上に５０ｇ／ｍ２でコーティングし、そして１２０℃で１０分間加熱した。ＵＶ照射を、キセノンクロリドランプ（ＶＩＢ３０８球［ＦＵＳＩＯＮ］）を使用して１６０Ｗ／ｍ２の照射強度で実施した。２０ｍ／ｍｉｎのベルト速度でランプを一度通過させた後、粘着テープの試料をさらに１０分間加熱し、次いで試験法Ａ〜Ｃに従って試験した。
実施例８
実施例７の手順を繰り返した。重合体を、イソシアナートを下塗りしたＰＥＴフィルム上に５０ｇ／ｍ２でコーティングし、１２０℃で１０分間乾燥し、電子線（２３０ｋＶ加速電圧、ＣｒｏｓｓｌｉｎｋｉｎｇからのＥＢＣ装置）で硬化し、そして次いで試験法Ａ〜Ｃを用いて、技術的接着性試験にかけた。
実施例９
フリーラジカル重合に通常使用される２Ｌのガラス製反応器に、メタクリル酸ヒドロキシエチル８ｇ、アクリル酸４ｇ、アクリル酸ｎ−ブチル１９４ｇ、アクリル酸２−エチルヘキシル１９４ｇおよびアセトン／イソプロパノール（９７：３）２６６ｇを仕込んだ。反応液に、４５分攪拌しながら窒素ガスを通した後、反応器を５８℃に加熱しそしてＡＩＢＮ［２，２’−アゾビス（２−メチルブチロニトリル）］　０．４ｇを添加した。次に、外部加熱浴を７５℃に加熱し、そしてこの外部温度で、一定して反応を行った。４時間および６時間後に、それぞれアセトン／イソプロパノール混合物（９７：３）１５０ｇで希釈した。４８時間の反応時間の後、重合を停止させ、そして反応容器を室温に冷却した。
【００５６】
次に、この生成物をアセトン１５０ｇで希釈し、ビスエポキシ化ビスフェノールＡ　Ｒ ｔａｐｏｘ　１６４ＴＭ（Ｂａｋｅｌｉｔｅ　ＡＧから）２０ｇおよびヘキサフルオロアンチモン酸トリアリールスルホニウム（炭酸プロピレン中５０％濃度溶液；Ｃｙｒａｃｕｒｅ　ＵＶＩ−６９９４（登録商標）［ＵＮＩＯＮ　ＣＡＲＢＩＤＥ］　）８ｇを添加した。混合物を、溶液状態で、イソシアナートを下塗りしたＰＥＴフィルム上に５０ｇ／ｍ２でコーティングし、そして１２０℃で１０分間加熱した。ＵＶ照射を、キセノンクロリドランプ（ＶＩＢ３０８球［ＦＵＳＩＯＮ］）を使用して１６０Ｗ／ｍ２の照射強度で実施した。２０ｍ／ｍｉｎのベルト速度でランプを一度通過させた後、粘着テープ試料をさらに１０分間加熱し、次いで試験法Ａ〜Ｃに従って試験を行った。
実施例１０
フリーラジカル重合に通常使用される２Ｌのガラス製反応器に、メタクリル酸ヒドロキシエチル８ｇ、アクリル酸４ｇ、アクリル酸メチル２０ｇ、Ｎ−ｔ−ブチルアクリルアミド２０ｇ、アクリル酸２−エチルヘキシル３４８ｇおよびアセトン／イソプロパノール（９７：５）２６６ｇを仕込んだ。窒素ガスを、反応溶液に、４５分間攪拌しながら通した後、反応器を５８℃に加熱し、そしてＡＩＢＮ［２，２’−アゾビス（２−メチルブチロニトリル）］　０．４ｇを添加した。次に、外部加熱浴を７５℃に加熱し、そしてこの外部温度で、一定して反応を行った。４時間および６時間後に、それぞれアセトン／イソプロパノール混合物（９７：５）１５０ｇで希釈した。４８時間の反応時間の後、重合を停止させ、そして反応容器を室温に冷却した。平均分子量は約６８６，０００ｇ／ｍｏｌである。
【００５７】
次に、生成物をアセトン１５０ｇで希釈し、ビスエポキシドビスフェノールＡ　Ｒ ｔａｐｏｘ　１６４ＴＭ（Ｂａｋｅｌｉｔｅ　ＡＧから）２０ｇおよびヘキサフルオロリン酸トリアリールスルホニウム（炭酸プロピレン中５０％濃度溶液；Ｃｙｒａｃｕｒｅ　ＵＶＩ−６９９０（登録商標）［ＵＮＩＯＮ　ＣＡＲＢＩＤＥ］　）８ｇを添加した。混合物を、減圧下で脱溶媒し、次いでイソシアナートを下塗りしたＰＥＴフィルム上に、溶融状態で、１２０℃で、スロットダイ（ｓｌｏｔ ｄｉｅ）を通して、５０ｇ／ｍ２でコーティングした。ＵＶ照射を、キセノンクロリドランプ（ＶＩＢ３０８球［ＦＵＳＩＯＮ］）を使用して１６０Ｗ／ｍ２の照射強度で実施した。２０ｍ／ｍｉｎのベルト速度でランプを一度通過させた後、粘着テープ試料をさらに１０分間加熱し、次いで試験法Ａ〜Ｃに従って試験を行った。
結果
実施例１〜３の技術的接着性試験の結果を表１に示す。
【００５８】
【表１】
2004508442.tif 000003
【００５９】
実施例１および２を検討すると、本発明の方法を用いて非常に高いせん断強度を有する感圧接着剤を製造する事が可能であることが分かる。ヘキサフルオロリン酸トリアリールスルホニウム及びヘキサフルオロアンチモン酸トリアリールスルホニウムの両者ともエポキシ架橋のために適切な光開始剤である。エポキシ官能基は、メタクリル酸グリシジルを用いて、重合反応によって重合体鎖中に取り込まれる。架橋にはビスフェノールＡが用いられる。実施例３は、本発明の架橋が、従来の電子線硬化よりも優れていることを示している。電子線架橋試料のせん断強度は、殆ど同等のゲル値を有していながら、実施例１および２のせん断強度より劣っている。
【００６０】
実施例４〜６の技術的接着性評価の結果を表２に示す。
【００６１】
【表２】
2004508442.tif 000004
【００６２】
実施例４〜６は、本発明の架橋方法が、アクリルＰＳＡにとって普遍的に有用であることを強く示している。従って、例えばコモノマーとしてアクリル酸を使用することそしてエポキシ架橋を行うことが可能でさえある。実施例４は、さらに効率的な架橋のために光開始剤の分率すら低減することができるという証拠である。せん断強度は完全に保持される。平均分子量を下げることも可能である。実施例６では、平均分子量が約７００，０００ｇ／モルであるが、本発明のエポキシ架橋の結果として、それにもかかわらず最適なせん断強度を達成している。
【００６３】
実施例７〜１０の結果を以下の表３に要約する。
【００６４】
【表３】
2004508442.tif 000005
【００６５】
実施例７、９および１０では、逆のルートを採用した。メタクリ酸ヒドロキシエチル（ＨＥＭＡ）の共重合によって、ヒドロキシル基が重合体鎖に不規則に組み込まれ、次いで酸触媒と共に２官能のエポキシドを使用して、架橋されている。このルートを通っても同様に、本発明の架橋反応は、比較として行った電子ビーム硬化よりも著しく高効率で進行する。さらに、ここでも再び異なったコモノマー組成物も許容される。実施例１０は、比較的規則性の高い組成物が、ホットメルトとして加工されることが可能であり、そして架橋すると、同様に高せん断強度範囲に入ってくることを明確に示している。
【００６６】
特に効率的であると判明した本発明の方法の一つの態様は、エポキシ官能基を持つポリアクリル酸エステルがヒドロキシ官能基を持つ架橋剤（アルコール）と反応することを包含する方法である。
【図面の簡単な説明】
【図１】
選択的照射の原理を具体的に示す線図である。
【国際公開パンフレット】
2004508442.tif 000007
2004508442.tif 000008
2004508442.tif 000009
2004508442.tif 000010
2004508442.tif 000011
2004508442.tif 000012
2004508442.tif 000013
2004508442.tif 000014
2004508442.tif 000015
2004508442.tif 000016
2004508442.tif 000017
2004508442.tif 000018
2004508442.tif 000019
2004508442.tif 000020
2004508442.tif 000021
2004508442.tif 000022
2004508442.tif 000023
2004508442.tif 000024
2004508442.tif 000025
2004508442.tif 000026
2004508442.tif 000027
2004508442.tif 000028
【国際調査報告】
2004508442.tif 000029
2004508442.tif 000030
2004508442.tif 000031
2004508442.tif 000032